본 발명은 하기 구조식 1로 표시되는 공중합체에 관한 것으로, 유기태양전지의 유기 활성층에 싸이에노피롤 유도체를 포함하는 공중합체의 전도성 고분자를 도입하여 도너와 억셉터의 친화성을 높여 혼화성을 향상시킴으로써 도너-억셉터 간의 계면 표면적을 넓혀 태양전지의 효율을 높일 수 있다. 또한, 싸이에노피롤 유도체의 함량에 따라 고분자의 모폴로지를 조절함으로써 광전 변환 효율 및 열적 안정성을 향상시킬 수 있다. 이를 유기 박막 트랜지스터 및 유기발광다이오드 등의 유기전자 고분자 재료를 포함하는 다양한 분야에 유용하게 활용하여 소자의 효율을 향상시킬 수 있다. [구조식 1]
주어진 문장을 읽고 간략하게 요약해주세요.

문장: 
[ 발명의 명칭 ]
싸이에노피롤 유도체를 포함하는 공중합체 및 그를 포함하는 유기전자소자COPOLYMER COMPRISING THIENOPYRROLE DERIVATIVES, AND ORGANIC ELECTRONIC DEVICE COMPRISING THE SAME
[ 기술분야 ]
본 발명은 싸이에노피롤 유도체를 포함하는 공중합체 및 그를 포함하는 유기태양전지에 관한 것으로, 보다 상세하게는 유기 활성층 등으로 사용될 수 있는 싸이에노피롤 유도체를 포함하는 공중합체 및 그를 포함하는 유기전자소자에 관한 것이다.
[ 배경기술 ]
현재 지구상에서 소비되는 에너지는 연간 약 13TW(테라와트)이고, 2050년에 그 양은 약 30TW로 증가할 것으로 예상되고 있다. 그러나, 현재 주 에너지원인 화석연료는 약 10년 후에 그 생산량이 감소할 것으로 예상되고 있으며, 화석연료의 연소에 의한 이산화탄소 배출량의 증가에 기인하는 지구 온난화와 같은 환경 문제가 최근 크게 대두되고 있다. 이러한 화석연료 에너지원의 한계점 때문에 최근 들어 전 세계적으로 화석연료를 대체할 에너지 변환 기술에 관한 연구가 활발히 진행되고 있으며, 더불어 현재 이슈가 되고 있는 지구환경 문제를 해결하기 위하여 친환경적인 에너지 변환기술에 대한 연구가 집중되고 있다. 그 예로, 수력, 풍력, 바이오매스 및 태양광 등의 에너지원을 전기에너지로 전환하는 방법이 있다. 그 중에서도 연간 지구에 도달하는 태양광의 에너지 양은 약 12만TW로 무한한 태양광을 안전하고 친환경적으로 이용할 수 있는 태양전지가 새로운 에너지원으로 주목받고 있다. 현재 실용화되어 있는 태양에너지의 대부분은 단결정 실리콘, 다결정 실리콘, 무정형 실리콘을 이용한 무기 태양전지이다. 그러나 이들 무기 실리콘계 태양전지는 그 제조에 있어서 프로세스가 복잡하고, 비용이 높다는 단점을 가지고 있기 때문에, 일반적인 가정용 에너지원으로 보급되기에는 어려운 점이 있다. 이와 같은 문제를 보완하기 위해서, 간단한 프로세스로 저비용화뿐 아니라 대면 적화할 수 있는 염료 감응형 태양전지(dye-sensitized solar cell; DSSC), 유기태양전기와 같은 새로운 태양전지의 연구가 활발히 이루어지고 있다. 특히, 유기태양전지가 실리콘 태양전지의 대안으로 각광받고 있는 차세대 태양전지로서, 제조 공정이 간단하여 제조 비용이 낮으며, 넓은 면적을 코팅할 수 있고, 낮은 온도에서도 박막을 형성할 수 있으며, 유리기판을 비롯하여 플라스틱 기판 등 거의 모든 종류의 기판을 사용할 수 있다. 뿐만 아니라, 기판형태에 제한 없이 곡면, 구면 등 다양한 형태로 구부리거나 접을 수 있어 휴대가 용이하다. 따라서 유기태양전지는 사람의 옷뿐만 아니라 옷, 가방 등에 부착하거나 휴대용 전지·전자 제품에 부착하여 사용할 수 있으며, 고분자 블렌드 박막은 빛에 대한 투명도가 높아서 건물의 유리창 또는 자동차의 유리창 등에 부착하여 건물 내·외관 디자인용으로도 동시에 활용할 수 있어 응용범위가 매우 넓을 것으로 예상되고 있다. 그러나 유기태양전지의 상용화를 위해서는 고효율화가 반드시 이루어져야 한다. 대부분의 유기태양전지는 도너(electron donor)와 억셉터(electron acceptor) 물질이 접합된 유기 활성층을 포함하고 있으며, 가시광선을 흡수하게 되면, 도너에서 전자-홀 쌍(electron-hole pair)이 생성되고 억셉터로 전자가 이동함으로써 전자-홀의 분리가 이루어지는 과정을 통해 광기전력 효과를 나타내게 된다. 그러나 전자-홀 쌍이 다시 재결합하여 없어지는데 까지 걸리는 시간이 100 피코초(picosecond)로 매우 짧은 시간이기 때문에 전자-홀 쌍이 재결합 없이 공액 고분자 내에서 움직일 수 있는 거리는 약 10nm라고 알려져 있다. 그러므로 빛을 받아서 생긴 전자-홀 쌍이 재결합 없이 쪼개져 전자와 홀을 생성하려면 억셉터와 도너의 계면이 전자-홀 쌍이 생긴 곳으로부터 10nm 이내에 존재하여야 한다. 이러한 거리는 억셉터와 도너 사이의 모폴로지에 의해 크게 좌우되며, 전지의 효율에 영향을 미친다. 일반적으로, 유기태양전지의 유기 활성층에 포함된 도너 물질로는 P3HT가 사용되고, 억셉터 물질로는 PCBM이 사용되었다. 이러한 유기 활성층은 유기태양전지 이외에도 유기 박막 트랜지스터 및 유기 발광 다이오드 등의 유기 전자소자 분야에 활용될 수 있다. 그러나, 이러한 유기 활성층은 도너 및 억셉터 사이의 친화도가 낮아 혼화성이 떨어짐으로써 계면 특성이 저하되고, 계면 표면적이 넓지 않았다. 그러므로, 이를 포함한 유기태양전지의 광전 전환 효율이 낮은 문제점이 있었다.따라서, 유기 활성층에 포함된 도너-억셉터 사이의 친화도를 높일 수 있고, 모폴로지를 조절함으로써 도너-억셉터 계면 특성을 향상시켜 광전 전환 효율을 높일 수 있는 유기 활성층 물질과 이를 포함하는 유기태양전지 등의 유기전자소자의 개발이 요구되고 있다.
[ 발명의 개요 ]

[ 해결하려는 과제 ]
본 발명의 목적은 상기 문제점을 해결하기 위한 것으로, 유기태양전지의 유기 활성층에 싸이에노피롤 유도체를 포함하는 공중합체의 전도성 고분자를 도입하여 도너와 억셉터의 친화성을 높이고 혼화성을 향상시킴으로써 도너-억셉터 간의 계면 표면적을 넓혀 태양전지의 효율을 높일 수 있다. 또한, 싸이에노피롤 유도체의 함량에 따라 고분자의 모폴로지를 조절함으로써 광전 변환 효율 및 열적 안정성을 향상시킬 수 있는 새로운 광활성 물질을 개발하고, 이를 유기 박막 트랜지스터 및 유기발광다이오드 등의 유기전자 고분자 재료를 포함하는 다양한 분야에 유용하게 활용하는데 있다.
[ 과제의 해결 수단 ]
본 발명의 하나의 측면에 따르면, 하기 구조식 1로 표시되는 공중합체가 제공된다.[구조식 1]구조식 1에서,X1은 C3 내지 C20 알킬렌기이고,R1 내지 R5는 같거나 서로 다르고, R1 내지 R5는 각각 독립적으로 C3 내지 C20 직쇄형 또는 분쇄형 알킬기이고,m 및 n은 반복단위수이고,수평균분자량(Mn)은 8,000 내지 300,000이다.바람직하게는, X1이 C5 내지 C15 알킬렌기일 수 있다.R1 내지 R5는 같거나 서로 다르고, R1 내지 R5는 각각 독립적으로 C5 내지 C15 분쇄형 알킬기일 수 있다.m:n은 1:99 내지 40:60일 수 있고, 바람직하게는 m:n은 5:95 내지 35:65일 수 있다.수평균분자량(Mn)이 10,000 내지 150,000일 수 있다.상기 구조식 1로 표시되는 공중합체가 하기 화학식 1로 표시되는 화합물일 수 있다.[화학식 1]화학식 1에서,m 및 n은 반복단위수이고,수평균분자량(Mn)은 8,000 내지 300,000이다.본 발명의 다른 하나의 측면에 따르면, 상기 공중합체를 포함하는 유기전자소자가 제공된다.상기 유기전자소자가 유기태양전지, 유기 박막 트랜지스터 및 유기 발광 다이오드 중 어느 하나일 수 있다.상기 유기전자소자가 상기 유기태양전지일 수 있다.본 발명의 다른 하나의 측면에 따르면, 하기 구조식 2로 표시되는 화합물, 구조식 3으로 표시되는 화합물, 및 구조식 4로 표시되는 화합물을 중합하여 하기 구조식 1로 표시되는 공중합체를 제조하는 공중합체의 제조방법이 제공된다. [구조식 1]구조식 1에서,X1은 C3 내지 C20 알킬렌기이고,R1 내지 R5는 같거나 서로 다르고, R1 내지 R5는 각각 독립적으로 C3 내지 C20 직쇄형 또는 분쇄형 알킬기이고,m 및 n은 반복단위수이고,수평균분자량(Mn)은 8,000 내지 300,000이다.[구조식 2]구조식 2에서,R1 및 R2는 같거나 서로 다르고, R1 및 R2는 각각 독립적으로 C3 내지 C20 직쇄형 또는 분쇄형 알킬기이다.[구조식 3]구조식 3에서,X1은 C3 내지 C20 알킬렌기이다.[구조식 4]구조식 4에서,R5는 C3 내지 C20 직쇄형 또는 분쇄형 알킬기이다.바람직하게는, 상기 공중합체의 제조방법은 (a) 상기 구조식 2로 표시되는 화합물, 상기 구조식 3으로 표시되는 화합물, 및 상기 구조식 4로 표시되는 화합물을 용매에 용해시켜 용액을 제조하는 단계; (b) 상기 용액에 착화합물 촉매 및 조촉매를 첨가하여 혼합용액을 제조하는 단계; (c) 상기 혼합용액을 가열하여 중합반응시키는 단계; 및 (d) 캡핑제를 사용하여 상기 중합반응을 종결시켜 공중합체를 제조하는 단계; 를 포함할 수 있다.단계 a가 전자파 반응조에서 수행될 수 있다.상기 착화합물 촉매가 Pd2(dba)3, Pd(dba)2 및 Pd(PPh3)4중에서 선택된 1종 이상일 수 있다.상기 조촉매가 P(o-tolyl)3, PPh3, 및 PCy3HBF4 중에서 선택된 1종 이상일 수 있다.단계 c가 80 내지 200℃의 온도에서 수행될 수 있다.상기 캡핑제가 브로모벤젠 및 브로모싸이오펜 중에서 선택된 1종 이상일 수 있다.본 발명의 또 다른 하나의 측면에 따르면, 상기 공중합체의 제조방법을 포함하는 유기태양전지의 제조방법이 제공된다.상기 유기태양전지의 제조방법은 (1) 제1전극을 준비하는 단계; (2) 상기 공중합체의 제조방법에 따라 제조된 공중합체와 풀러렌 유도체를 유기용매에 넣어 혼합용액을 제조하는 단계; (3) 상기 제1전극 상에 상기 혼합용액을 코팅하고 건조하여 유기 활성층을 형성하는 단계; 및 (4) 상기 유기 활성층 상에 제2전극을 형성하는 단계; 를 포함할 수 있다.
[ 발명의 효과 ]
본 발명은 유기태양전지의 유기 활성층에 싸이에노피롤 유도체를 포함하는 공중합체의 전도성 고분자를 도입하여 도너와 억셉터의 친화성을 높이고 혼화성을 향상시킴으로써 도너-억셉터 간의 계면 표면적을 넓혀 태양전지의 효율을 높일 수 있다. 또한, 싸이에노피롤 유도체의 함량에 따라 고분자의 모폴로지를 조절함으로써 광전 변환 효율 및 열적 안정성을 향상시킬 수 있다. 이를 유기 박막 트랜지스터 및 유기발광다이오드 등의 유기전자 고분자 재료를 포함하는 다양한 전자소자 분야에 유용하게 활용하여 소자의 효율을 향상시킬 수 있는 효과가 있다.
[ 도면의 간단한 설명 ]
도 1은 시험예 1에 따른 원자간력 현미경(atomic force microscope, AFM) 이미지 분석을 나타낸 그래프이다.도 2는 시험예 2에 따른 열중량 분석(thermogravimetric analysis, TGA)곡선 분석을 나타낸 그래프이다.도 3은 시험예 2에 따른 시차주사 열량측정법(differential scanning calorimetry, DSC)분석을 나타낸 그래프이다. 도 4는 시험예 3에 따른 UV-Vis 흡수 스펙트럼 분석을 나타낸 그래프이다.도 5는 시험예 3에 따른 흡광계수(absorption coefficient)스펙트럼 분석을 나타낸 그래프이다.도 6은 시험예 4에 따른 순환 전압 전류(cyclic voltammetry, CV)분석을 나타낸 그래프이다.도 7은 시험예 5에 따른 광발광(photoluminescence, PL) 스펙트럼 분석을 나타낸 그래프이다.도 8은 시험예 6에 따른 전류-전압 분석을 나타낸 그래프이다.
[ 발명을 실시하기 위한 구체적인 내용 ]
본 발명은 다양한 변환을 가할 수 있고 여러 가지 실시예를 가질 수 있는 바, 특정 실시예들을 예시하고 상세한 설명에 상세하게 설명하고자 한다. 그러나, 이는 본 발명을 특정한 실시 형태에 대해 한정하려는 것이 아니며, 본 발명의 사상 및 기술 범위에 포함되는 모든 변환, 균등물 내지 대체물을 포함하는 것으로 이해되어야 한다. 본 발명을 설명함에 있어서 관련된 공지 기술에 대한 구체적인 설명이 본 발명의 요지를 흐릴 수 있다고 판단되는 경우 그 상세한 설명을 생략한다.또한, 이하에서 사용될 제1, 제2 등과 같이 서수를 포함하는 용어는 다양한 구성요소들을 설명하는데 사용될 수 있지만, 상기 구성요소들은 상기 용어들에 의해 한정되지는 않는다. 상기 용어들은 하나의 구성요소를 다른 구성요소로부터 구별하는 목적으로만 사용된다. 예를 들어, 본 발명의 권리 범위를 벗어나지 않으면서 제1 구성요소는 제2 구성요소로 명명될 수 있고, 유사하게 제2 구성요소도 제1 구성요소로 명명될 수 있다. 또한, 어떤 구성요소가 다른 구성요소 상에 "형성되어" 있다거나 "적층되어" 있다고 언급된 때에는, 그 다른 구성요소의 표면 상의 전면 또는 일면에 직접 부착되어 형성되어 있거나 적층되어 있을 수도 있지만, 중간에 다른 구성요소가 더 존재할 수도 있다고 이해되어야 할 것이다.단수의 표현은 문맥상 명백하게 다르게 뜻하지 않는 한, 복수의 표현을 포함한다. 본 출원에서, "포함하다" 또는 "가지다" 등의 용어는 명세서상에 기재된 특징, 숫자, 단계, 동작, 구성요소, 부품 또는 이들을 조합한 것이 존재함을 지정하려는 것이지, 하나 또는 그 이상의 다른 특징들이나 숫자, 단계, 동작, 구성요소, 부품 또는 이들을 조합한 것들의 존재 또는 부가 가능성을 미리 배제하지 않는 것으로 이해되어야 한다.이하, 본 발명의 공중합체에 대해서 설명하도록 한다.본 발명의 공중합체는 하기 구조식 1로 표시되는 공중합체일 수 있다.[구조식 1]구조식 1에서,X1은 C3 내지 C20 알킬렌기이고,R1 내지 R5는 같거나 서로 다르고, R1 내지 R5는 각각 독립적으로 C3 내지 C20 직쇄형 또는 분쇄형 알킬기이고,m 및 n은 반복단위수이고,수평균분자량(Mn)은 8,000 내지 300,000이다.구조식 1에서 X1은 더욱 바람직하게는 C5 내지 C15 알킬렌기, 더욱 더 바람직하게는 C6 내지 C10 알킬렌기일 수 있다.바람직하게는 R1 내지 R5는 같거나 서로 다르고, R1 내지 R5는 각각 독립적으로 C5 내지 C15 분쇄형 알킬기, 더욱 바람직하게는 C6 내지 C10 분쇄형 알킬기일 수 있다.m:n은 1:99 내지 40:60, 바람직하게는 m:n은 5:95 내지 35:65, 더욱 바람직하게는 m:n은 7:93 내지 33:67일 수 있다.수평균분자량(Mn)은 더욱 바람직하게는 10,000 내지 150,000일 수 있다.상기 구조식 1이 바람직하게는 상기 구조식 1이 하기 화학식 1로 표시되는 화합물일 수 있다.[화학식 1]화학식 1에서,m 및 n은 반복단위수이고,수평균분자량(Mn)은 8,000 내지 300,000이다.m:n은 1:99 내지 40:60, 바람직하게는 m:n은 5:95 내지 35:65, 더욱 바람직하게는 m:n은 7:93 내지 33:67일 수 있다.상기 수평균분자량(Mn)이 더욱 바람직하게는 10,000 내지 150,000일 수 있다.본 발명은 상기 공중합체를 포함하는 유기전자소자를 제공한다.상기 유기전자소자는 유기태양전지, 유기 박막 트랜지스터, 유기 발광 다이오드 등과 같은 유기 고분자를 포함하는 유기전자 소자를 포함할 수 있다.상기 공중합체는 유기 활성층의 도너(donor)로 포함될 수 있다.이하, 공중합체의 제조방법에 대해서 설명하도록 한다.본 발명의 공중합체의 하기 구조식 2로 표시되는 화합물, 구조식 3으로 표시되는 화합물, 및 구조식 4로 표시되는 화합물을 중합하여 하기 구조식 1로 표시되는 공중합체를 제조하는 것이다.[구조식 1]구조식 1에서,X1은 C3 내지 C20 알킬렌기이고,R1 내지 R5는 같거나 서로 다르고, R1 내지 R5는 각각 독립적으로 C3 내지 C20 직쇄형 또는 분쇄형 알킬기이고,m 및 n은 반복단위수이고,수평균분자량(Mn)은 8,000 내지 300,000이다. [구조식 2]구조식 2에서,R1 및 R2는 같거나 서로 다르고, R1 및 R2는 각각 독립적으로 C3 내지 C20 직쇄형 또는 분쇄형 알킬기이다.상기 구조식 2에서, 바람직하게는 R1 및 R2는 같거나 서로 다르고, R1 및 R2는 각각 독립적으로 C5 내지 C15 직쇄형 또는 분쇄형 알킬기, 더욱 바람직하게는 C6 내지 C10 직쇄형 또는 분쇄형 알킬기일 수 있다.[구조식 3]구조식 3에서,X1은 C3 내지 C20 알킬렌기이다.상기 구조식 3에서, 바람직하게는 X1은 C5 내지 C15 알킬렌기, 더욱 바람직하게는 C6 내지 C10 알킬렌기일 수 있다.[구조식 4]구조식 4에서,R5는 C3 내지 C20 직쇄형 또는 분쇄형 알킬기이다.바람직하게는 R5는 C5 내지 C15 분쇄형 알킬기, 더욱 바람직하게는 R5는 C6 내지 C10 분쇄형 알킬기일 수 있다.바람직하게는, 상기 구조식 2는 하기 화학식 2로 표시되는 화합물일 수 있다.[화학식 2]바람직하게는 상기 구조식 3은 하기 화학식 3으로 표시되는 화합물일 수 있다.[화학식 3]상기 구조식 4는 하기 화학식 4로 표시되는 화합물일 수 있다.[화학식 4]구체적으로, 상기 공중합체의 제조방법은 아래와 같이 수행될 수 있다.먼저, 상기 구조식 2로 표시되는 화합물, 상기 구조식 3으로 표시되는 화합물, 및 상기 구조식 4로 표시되는 화합물을 용매에 용해시켜 용액을 제조한다(단계 a).상기 용매는 톨루엔, 벤젠, 헥산, 나프탈렌, 에틸벤젠, 클로로벤젠, 디클로로벤젠, 디클로로메탄, 트리클로로메탄, 테트라클로로메탄, 사이클로헥산, 사염화탄소 등일 수 있고, 바람직하게는 톨루엔을 사용할 수 있다.단계 a는 전자파 반응조에서 수행될 수 있다.단계 a는 질소 기체 분위기 하에서 수행될 수 있다.다음으로, 상기 용액에 착화합물 촉매 및 조촉매를 첨가하여 혼합용액을 제조 한다(단계 b).단계 b가 비활성 기체 분위기 하에서 수행될 수 있다.상기 착화합물 촉매는 트리스(다이벤질리덴아세톤)다이팔라듐(Tris(dibenzylideneacetone)dipalladium(0), Pd2(dba)3), 비스(다이벤질리텐아세톤)팔라듐(Bis(dibenzylideneacetone)palladium(0), Pd(dba)2, 테트라키스(트리페닐포스핀)팔라듐(Tetrakis(triphenylphosphine)palladium(0), Pd(PPh3)4 등일 수 있고, 더욱 바람직하게는 Pd2(dba)3을 사용할 수 있다. 그러나, 본 발명의 범위를 여기에 한정하지 않는다.상기 조촉매는 트리(o-토릴)포스핀(Tri(o-tolyl)phosphine, P(o-tolyl)3), 트라이페닐포스핀(Triphenylphosphine, PPh3), 트라이사이클로헥실포스포늄(Tricyclohexylphosphine tetrafluoroborate, PCy3HBF4)등일 수 있고, 바람직하게는 P(o-tolyl)3일 수 있다. 그러나, 본 발명의 범위를 여기에 한정하지 않는다.본 발명의 공중합체는 스틸리 커플링(stille-coupling) 반응을 통해 제조될 수 있다. 그러므로 일반적으로 공개된 스틸리 커플링의 착화합물 촉매를 사용하고, 조촉매를 첨가하여 팔라듐의 안정성을 높임으로써, 촉매반응의 사이클을 유지하여 반응의 효과를 향상시킬 수 있다.다음으로, 상기 혼합용액을 가열하여 중합반응시킨다(단계 c).상기 단계는 80 내지 200℃, 바람직하게는 80 내지 190℃, 더욱 바람직하게는 80 내지 180℃에서 수행될 수 있다.상기 단계는 온도를 상승시키며 복수의 단계로 가열이 수행될 수 있다.바람직하게는 110℃, 120℃, 140℃ 및 170℃ 온도로 순차적으로 상승시키며, 복수의 단계로 수행될 수 있다.다음으로, 캡핑제를 사용하여 상기 중합반응을 종결시켜 공중합체를 제조한다(단계 d).상기 캡핑제는 브로모벤젠, 브로모싸이오펜 등일 수 있고, 바람직하게는 브로모벤젠일 수 있다.본 발명은 상기 공중합체의 제조방법을 포함하는 유기태양전지의 제조방법이 제공된다.이하, 본 발명의 유기태양전지의 제조방법에 대해 설명하도록 한다.먼저, 제1전극을 준비한다(단계 1).다음으로, 상기 공중합체의 제조방법에 따라 제조된 공중합체와 풀러렌 유도체를 유기용매에 넣어 혼합용액을 제조한다(단계 2).상기 풀러렌 유도체는 하기 구조식 5로 표시될 수 있다.[구조식 5]상기 구조식 5에서, A는 탄소수 60 내지 90의 풀러렌, 바람직하게는 C60, C70, C72, C76, C78, C84, 또는 C90의 풀러렌이고, R2은 수소 원자 또는 C1 내지 C10 알콕시기이고, R3은 수소 원자 또는 C1 내지 C10 알킬기이고, m은 1 내지 5의 정수이고, n은 0 내지 6의 정수이다.이후, 상기 제1전극 상에 상기 혼합용액을 코팅하고 건조한다(단계 3).마지막으로, 상기 유기 활성층 상에 제2전극을 형성하여 유기태양전지를 제조한다(단계 4).상기 유기 활성층에서 상기 공중합체는 전자 주개로 작용할 수 있고, 상기 풀러렌 유도체는 전자 받개로 작용할 수 있다.상기 제조방법의 구체적인 내용은 상술된 소자실시예를 참조할 수 있다.[실시예] 제조예 1: (8-bromoooctyl)benzene(화합물 1)제조1,8-dibromooctane 20g(73.5mmol)을 THF 75ml에 용해하고, -16℃로 냉각하였다. 이후, 1.8M dibutylether에 용해된 페닐리튬(Phenyllithium) 용액 9ml, 88.2mmol)를 10분 동안 천천히 첨가하고, -16℃의 온도를 유지하면서 5시간 동안 교반하였다. 상온으로 승온하여 하룻밤 동안 교반한 뒤, 반응물에 증류수 100ml를 붓고, 유기용매 CH2Cl2 100ml로 두 번 추출하였다. 추출하여 얻은 유기층은 무수 MgSO4로 물을 제거하고, 감압 증류하여 용매를 제거시켜 수득물을 얻었다. 상기 수득물은 헥산을 이용해 컬럼 크로마토그래피 법으로 정제하여 하기 화합물 1을 얻었다.하기 화합물 1은 하기 반응식 2에 따라 제조된다.[반응식 2] 상기 제조예 1에 따라 제조된 화합물 1의 1H-NMR 및 13C-NMR의 데이터는 아래와 같다.1H-NMR (400MHz, CDCl3, δ): 7.26-7.23(m, 2H), 7.16-7.13(m, 3H), 3.37(m, 2H), 2.57(t, 2H, J=3.2Hz), 1.85-1.79(m, 4H), 1.63-1.55(m, 2H), 1.45-1.30(m, 8H).13C-NMR (100MHz, CDCl3, δ): 142.88, 128.48(2C), 128.33(2C), 125.68, 36.06, 34.03, 32.87, 31.57, 29.41, 29.30, 28.80, 28.27, 28.17.제조예 2: (8-Azidooctyl)-benzene(화합물 2)제조질소 분위기 하에서, 18g(66.86mmol)의 화합물 1과 5.64g(86.64 mmol)의 sodium azide을 DMF 100ml에 용해하였다. 이후, 80℃의 온도로 가열하면서 하룻밤 동안 교반하였다. 용액을 상온으로 식힌 후, ethyl acetate:water (1:1)로 섞인 100ml 혼합용매를 용액에 첨가하고, ethyl acetate 50ml로 두 번 추출하였다. 추출하여 얻은 유기층은 무수 MgSO4로 물을 제거하고, 감압 증류하여 용매를 제거시켜 화합물 2를 얻었다.화합물 2는 하기 반응식 3에 따라 제조된다.[반응식 3]상기 제조예 2에 따라 제조된 화합물 2의 1H-NMR 및 13C-NMR의 데이터는 아래와 같다.1H-NMR (400MHz, CDCl3, δ): 7.27-7.23(m, 2H), 7.16-7.12(m, 3H), 3.37 (m, 4H), 3.26(m, 2H), 2.57(t, 2H, J=3.2Hz), 1.87-1.80(m, 2H), 1.61-1.53(m, 2H), 1.47-1.31(m, 8H). 13C-NMR (100MHz, CDCl3, δ): 142.86, 128.45(2C), 128.29(2C), 125.64, 51.50, 36.02, 33.93, 32.83, 31.52, 29.15(4C), 28.68, 26.69.제조예 3: 8-Phenyloctylamine(화합물 3) 제조5g(21.60mmol)의 화합물 2를 isopropanol 200ml에 용해하고, 질소 분위기 하의 상온에서 환류하였다. NaBH4 2.8g을 첨가하고 3일 동안 환류하였다. 추가로 NaBH4 1.9g을 첨가한 후, 7일 동안 환류(reflux)하였다. 반응 종료 후, 상온으로 식히고, isopropanol을 감압증류를 통해 제거하였다. 생성물을 CHCl3 100ml에 녹이고 증류수 50mL로 두 번 추출하였다. 수득된 유기층을 MgSO4로 건조하고, 갑압증류로 용매를 제거해 밝은 노란색의 점성이 있는 액체인 화합물 3을 얻었다.하기 화합물 3은 하기 반응식 4에 따라 제조된다.[반응식 4]상기 제조예 3에 따라 제조된 화합물 3의 1H-NMR 및 13C-NMR의 데이터는 아래와 같다.1H-NMR (400MHz, CDCl3, δ): 7.14-7.04(m, 2H), 7.02-7.00(m, 3H), 3.88-3.78(m, 2H), 2.55-2.44(m, 4H), 1.53-1.13(m, 12H).13C-NMR (100MHz, CDCl3, δ): 142.74, 128.28(2C), 128.11(2C), 125.45, 42.08, 35.88, 33.68, 31.41, 29.28(5C), 26.76, 25.34.제조예 4: Thieno [3,4-c]furan-1,3-dione(화합물 4) 제조Thiophene-3,4-dicarboxylic acid 4g(23.23mmol)을 무수아세트산 100ml에 용해하고, 140℃의 온도에서 하룻밤 동안 가열하였다. 무수 아세트산은 감압증류 하여 제거한 후, 생성물은 컬럼 크로마토그래피법(전개용매; EA:hexane=3:7)으로 정제하여 밟은 갈색 고체 형태의 화합물 4를 제조하였다. 화합물 4는 하기 반응식 5에 따라 제조된다. [반응식 5]상기 제조예 4에 따라 제조된 화합물 4의 1H-NMR 및 13C-NMR의 데이터는 아래와 같다.1H-NMR (400MHz, CDCl3, δ): 8.09(d, 2H). 13C-NMR (100MHz, CDCl3, δ): 156.51, 135.34, 129.53.제조예 5: 5-(8-Phenyloctyl)-thieno[3,4-c]pyrrole-4,6-dione(화합물 5) 제조질소 분위기 하에서, 5g(32.46mmol)dml 화합물 4와 10g(48.70mmol)의 화합물 3을 톨루엔 270ml에 용해하였다. 용액을 가열하여 24시간 동안 환류하였다. 반응물을 냉각시킨 후, 톨루엔을 감압증류하여 제거하여 고체 생성물을 얻었다. 수득된 생성물을 싸이오닐 클로라이드(SOCl2, 1M in DCM) 230ml에 용해하고, 5시간 동안 환류하였다. 이후, 진공 상태에서 용매를 제거하고, 생성된 물질을 컬럼 크로마토그래피(전개용매; DCM:hexane=2:1) 법으로 정제하여 흰색 고체 형태의 화합물 5를 제조하였다.화합물 5는 하기 반응식 6에 따라 제조된다.[반응식 6]상기 제조예 5에 따라 제조된 화합물 5의 1H-NMR 및 13C-NMR의 데이터는 아래와 같다.1H-NMR (400MHz, CDCl3, δ): 7.78(s, 2H), 7.27-7.24(m, 2H), 7.17-7.13(m, 3H), 3.59(t, 2H, J = 7.2 Hz), 2.60-2.54(m, 2H), 1.64-1.54(m, 6H), 1.30-1.25(m, 6H). 13C-NMR (100MHz, CDCl3, δ): 162.71, 142.93, 136.78, 128.48, 128.30, 125.64, 125.55, 38.54, 36.02, 31.52, 29.30(3C), 28.53, 26.93.제조예 6: 1,3-Dibromo-5-(8-phenyl-octyl)-thieno[3,4-c]pyrrole-4,6-dione(화학식 3으로 표시되는 화합물) 제조1.7g(4.97mmol)의 화합물 5를 황산 10mL과 trifluoroacetic acid 32ml의 혼합용액에 교반하면서 용해하였다. NBS 2.65g을 첨가하고 질소 기체 분위기 하의 상온에서 하룻밤 동안 교반하였다. 붉은 갈색을 띠는 용액을 증류수 50ml에 묽히고 dichloromethane 50ml로 두 번 추출하여 증류수 층을 분리하였다. 증류수 층을 제거하고 남은 유기층은 무수 MgSO4를 첨가하여 수분을 제거하였다. 그리고 감압증류를 통해 용매를 제거하여 생성물을 얻었다. 수득된 생성물을 컬럼 크로마토그래피(전개 용매; DCM:hexane=2:1) 법으로 정제하여 흰색 고체 형태의 화학식 3으로 표시되는 화합물을 제조하였다. 화학식 3으로 표시되는 화합물은 하기 반응식 7에 따라 제조된다.[반응식 7]상기 제조예 6에 따라 제조된 화학식 3으로 표시되는 화합물의 1H-NMR 및 13C-NMR의 데이터는 아래와 같다.1H-NMR (400MHz, CDCl3, δ): 7.80(s, 1H), 7.75(d, 2H), 7.43(d, 2H), 3.58(m, 2H), 2.62(t, 2H), 1.62-1.40(m, 6H), 1.31-1.25(m, 6H). 13C-NMR (100MHz, CDCl3, δ): 160.58, 143.28, 136.78, 135.77, 134.78, 113.17, 42.33, 39.32, 38.98, 35.69, 29.38(3C), 26.91.실시예 1질소 분위기 하의 전자파 반응조 안에서, 상기 화학식 2로 표시되는 화합물 0.001mmol, 상기 화학식 3으로 표시되는 화합물 0.01mol 및 상기 화학식 4로 표시되는 화합물 0.09mmol를 혼합한 혼합물을 가스가 제거된 3ml의 톨루엔에 용해하였다. 이후, 불활성 기체 분위기 하에서 Pd2(dba)3 4mg과 P(o-tolyl)3 16mg을 첨가하였다. 다음으로, 110℃의 온도에서 가열한 뒤, 전자파 반응조에서 3분 동안 교반하였다. 이후, 120℃의 온도에서 5분 동안 가열하고, 170℃의 온도에서 30분 동안 가열하였다. 그리고 브로모벤젠 0.1ml를 첨가하고, 다시 170℃에서 30초 동안 가열하여 말단 캡핑 반응을 수행하였다. 상온에서 냉각한 후, 감압증류하여 톨루엔을 제거하고, 증류 후의 잔여물에 메탄올을 적가하였다. 이후, waterman filter paper을 통해 고체 물질을 얻었다. 수득된 고체 물질은 소슬렉 추출기로 메탄올, 헥산 아세톤으로 세척하여 올리고머와 촉매 잔여물을 제거하였다. 마지막으로, 크로로포름/클로로벤젠의 혼합용액을 이용해 추출한 뒤, 얻어진 물질을 메탄올에 넣어 하기 화학식 1로 표시되는 공중합체를 수득하였다.상기 화학식 2로 표시되는 화합물, 화학식 3으로 표시되는 화합물 및 화학식 4로 표시되는 화합물을 반응시켜 상기 화학식 1로 표시되는 공중합체를 제조하는 반응식은 하기 반응식 1과 같다.[반응식 1]상기 실시예 1에 따라 제조된 상기 화학식 1로 표시되는 공중합체의 1H-NMR데이터는 아래와 같다.1H NMR(CDCl3, 400MHz, δ): 8.94-8.49(br, 2H), 7.49-6.63(br, 4H), 3.38(d br, 2H), 2.55(br, 3H), 1.73-1.04(m, 24H), 0.93-0.69(m, 18H).실시예 20.01mol의 화학식 3으로 표시되는 화합물 및 0.09mmol의 화학식 4로 표시되는 화합물 대신에 0.02mol의 화학식 3으로 표시되는 화합물 및 0.08mmol의 화학식 4로 표시되는 화합물을 사용한 것을 제외하고는 실시예 1과 동일한 방법으로 공중합체를 제조하였다.상기 실시예 2에 따라 제조된 공중합체의 1H-NMR데이터는 아래와 같다.1H-NMR (400MHz, CDCl3, δ): 8.89-8.58(br, 4H), 7.49-6.62(br, 13H), 4.07(br, 2H), 3.18(br, 2H), 2.93-2.67(br, 5H), 1.66-0.93(m, 54H), 0.87-0.74(m, 30H).실시예 30.01mol의 화학식 3으로 표시되는 화합물 및 0.09mmol의 화학식 4로 표시되는 화합물 대신에 0.03mol의 화학식 3으로 표시되는 화합물 및 0.07mmol의 화학식 4로 표시되는 화합물을 사용한 것을 제외하고는 실시예 1과 동일한 방법으로 공중합체를 제조하였다.상기 실시예 3에 따라 제조된 공중합체의 1H-NMR데이터는 아래와 같다.1H-NMR (400MHz, CDCl3, δ): 8.99-8.66(br, 4H), 7.68-6.37(br, 13H), 4.07(br, 2H), 3.32(br, 2H), 2.92-2.58(br, 5H), 1.51-0.93(m, 54H), 0.87-0.83(m, 30H).비교예 10.001mmol의 화학식 2로 표시되는 화합물, 0.01mol의 화학식 3으로 표시되는 화합물 및 0.09mmol의 화학식 4로 표시되는 화합물 대신에 0.001mmol의 화학식 2로 표시되는 화합물 및 0.001mmol의 화학식 4로 표시되는 화합물을 사용하고 화학식 3으로 표시되는 물질을 사용하지 않은 것을 제외하고는 실시예 1과 동일한 방법으로 공중합체를 제조하였다. 상기 비교예 1에 따라 제조된 공중합체의 1H-NMR데이터는 아래와 같다.1H-NMR (400MHz, CDCl3, δ): 8.94-8.49(br, 2H), 7.49-7.63(br, 4H), 3.38(br, 2H), 2.25(br, 3H), 1.73-1.04(m, 24H), 0.93-0.69(m, 18H).실시예 1 내지 3, 및 비교예 4에 따라 제조된 공중합체의 물성을 하기 표 1에 정리하여 나타내었다.구분중량평균분자량(Mw)수평균분자량(Mn)다분산지수(PDI)실시예 152,63215,0793.4실시예 2101,36540,2392.5실시예 3102,49537,8262.7비교예 172, 31456,3851.2소자실시예 1패턴화 된 ITO 유리 기판(가로 25mm X 세로 25mm)를 증류수, 아세톤 및 아이소프로판올로 세척하였다. 이후, ITO가 코팅된 유리 기판을 150℃의 오븐에 하룻밤 동안 건조한 뒤, UV-ozone으로 15분 동안 처리하였다. zinc acetate dehydrate (Zn(CH3COO)2?2H2O, Aldrich, 99.9%) 1g과 에탄올아민(Ethanolamine, NH2CH2CH2OH 99.5%) 0.28g을 2-메틸옥시에탄올(2-methoxyethanol) (CH3OCH2CH2OH, Aldrich, 99.8%) 10ml에 용해하여 60℃의 온도에서 12시간 동안 교반한 후, 가수 분해반응으로 제조된 ZnO의 sol-gel 용액을 스핀-코팅 법(2,000rpm, 30초)으로 ITO 코팅된 유리 기재 상에 코팅하였다. 풀러렌 유도체 PC70BM([6,6]-phenyl C71 butyric acid methyl ester)과 실시예 1의 공중합체를 2:1의 중량비가 되도록 클로로벤젠(chlorobenzen)과 3% 1,8-다이아이오드옥탄(1,8-diiodooctane, DIO)에 혼합하여 혼합 용액을 제조하고, 상기 혼합용액을 스핀-코팅 법으로 ZnO 박막에 코팅하였다. 이후, 질소기체 분위기 하의 상온에서 하룻밤 동안 건조하였다. 상단 전극 (MoO3/Ag, 20nm/100nm)은 2.3 x 10-7Torr 압력에서 그림자 마스크와 열 증발을 통해 증착시켜 유기태양전지를 제조하였다.상기 유기태양전지는 ITO/ZnO/유기 활성층 110nm(실시예 1의 공중합체:PC70BM)/MoO3 20nm/Ag 100nm로 구성되어 있다.소자실시예 2실시예 1의 공중합체 대신에 실시예 2의 공중합체를 사용한 것을 제외하고는 소자실시예 1과 동일한 방법으로 유기태양전지를 제조하였다.소자실시예 3실시예 1의 공중합체 대신에 실시예 3의 공중합체를 사용한 것을 제외하고는 소자실시예 1과 동일한 방법으로 유기태양전지를 제조하였다.소자비교예 1실시예 1의 공중합체 대신에 비교예 1의 공중합체를 사용한 것을 제외하고는 소자실시예 1과 동일한 방법으로 유기태양전지를 제조하였다. [시험예]시험예 1: 모폴로지 특성 분석도 1은 실시예 1 내지 3에 따라 제조된 공중합체와 PC70BM의 혼합층에 대한 원자 현미경 이미지를 나타낸 것이다. 이를 통해, 실시예 1 내지 3의 공중합체 및 PC70BM 사이의 혼화성에 상기 공중합체에 포함된 벤젠 말단기가 미치는 영향을 알아볼 수 있다.구체적으로, 실시예 1의 공중합체:PC70BM 을 1:2의 중량비로 클로로벤젠에 용해시킨 용액을 제조하고, 스핀 코팅 법으로 유리 기재(가로 5㎛ X 세로 5㎛)의 표면에 용액을 코팅하였다. 이후, 질소기체 분위기 하에서, 120℃의 온도로 아닐링하여 샘플 1을 제조하였다. 또한, 실시예 1의 공중합체 대신에 실시예 2의 공중합체를 사용한 것을 제외하고는 샘플 1과 동일한 방법으로 샘플 2를 제조하고, 실시예 1의 공중합체 대신 실시예 3의 공중합체를 사용한 것을 제외하고는 샘플 1과 동일한 방법으로 샘플 3을 제조하였고, 실시예 1의 공중합체 대신 비교예 1의 공중합체를 사용한 것을 제외하고는 샘플 1과 동일한 방법으로 비교샘플 1를 제조하여 모폴로지를 관찰하였다.상기 원자 현미경 이미지 측정은 샘플 1 내지 4를 극대화 시키기 위해 탭핑 모드(tapping mode)로 수행되었다.도 1에 따르면, 샘플 1에서 샘플 2 및 샘플 3으로 갈수록 큰 도메인이 나타나며, 이는 도너-억셉터 계면에서 벤젠-풀러렌 유도체(PC70BM) 상호작용 보다 많은 수의 벤젠-벤젠 상호작용에 의해 이루어진 고분자-고분자 집합체 형성에 기인한 것으로 판단된다. 이에 따라, 벤젠 말단기 성분의 함량은 도메인 크기, 계면 범위 및 모폴로지에 영향을 주는 것을 확인할 수 있었다. 공중합체에 포함된 벤젠 말단기 함량이 증가할수록 도메인 크기가 커지는 것을 알 수 있다. 이는 벤젠-벤젠 상호작용이 우세하기 때문이고, 이에 따라 샘플 1에 비해 샘플 2 및 3에 큰 도메인의 표면 모폴로지가 형성된다. 큰 도메인은 급속한 전하 재결합을 촉진시키며, 단락 전류 값을 감소시킴으로써, 광전 전환 효율(power conversion efficiency, PCE)를 감소시킬 수 있다. 따라서, 실시예 1의 공중합체를 포함하는 유기태양전지의 효율이 가장 높을 것으로 판단된다.또한, 비교샘플 1는 샘플 1 내지 3에 비해 큰 도메인을 포함하는 거친 표면 모폴로지가 나타나며, 이는 공중합체와 PC70BM 사이의 혼화성이 낮기 때문인 것으로 판단된다.따라서, 샘플 1 내지 3의 모폴로지가 비교샘플 1에 비해 비교적 균일하며, 도메인의 크기가 작아 도너-억셉터 사이의 계면의 표면적이 더 넓은 것을 알 수 있으므로, 광전 전환 효율을 향상시킬 것으로 판단된다.시험예 2: 열 중량 분석 및 시차 주사 열량 분석도 2는 실시예 1 내지 3, 및 비교예 1의 공중합체의 열 중량 분석 그래프를 나타낸 것으로, 열 중량 분석법을 이용하여 실시예 1 내지 3, 비교예 1의 열적 안정성을 확인하였다. 도 2에 따르면, 열 중량 분석법은 가열 중에 시료 안에 일어나는 무게 변화를 측정하여, 온도에 따른 질량 변화를 측정하는 것으로, 상기 분석법으로 물질의 열적 안정성을 분석할 수 있다. 하기 표 2는 실시예 1 내지 3, 및 비교예 1의 공중합체의 분해온도를 정리하여 나타낸 것이다.구분실시예 1실시예 2실시예 3비교예 1Td(℃)383374344355도 2와 표 2를 참조하면, 비교예 1 및 실시예 1 내지 3의 공중합체가 320 내지 475℃의 분해온도(5% weight loss, Td)에서 높은 열적 안정성을 갖는 것을 확인할 수 있었으며, 비교예 1의 공중합체에 비해서 실시예 1 내지 3의 공중합체의 분해온도가 대체적으로 높은 것을 알 수 있었다. 이에 따라, 실시에 1 내지 3에 따라 제조된 공중합체가 비교예 1의 공중합체에 비해 대체로 열적 안정성이 높은 것으로 판단된다.도 3은 실시예 1 내지 3, 및 비교예 1의 공중합체의 시차 주사 열량분석 그래프를 나타낸 것이다.도 3에 따르면, 시차 주사 열량법은 열출입에 따른 열적 특성을 확인하는 방법으로, 유리 전이 온도, 녹는점 및 결정화 온도 등의 특성을 확인할 수 있다. 실시예 1 내지 3, 및 비교예 1에 따라 제조된 공중합체가 30 내지 400℃의 온도(질소 기체 분위기 하의 온도) 이상에서 무정형이고, 뚜렷한 유리 전이 온도가 나타나지 않는 것을 확인할 수 있었다.따라서, 실시예 1 내지 3의 공중합체가 비교예 1의 공중합체에 비해 열적 안정성이 대체로 높은 것을 알 수 있었다.시험예 3: 광학적 특성 분석도 4는 실시예 1 내지 3, 및 비교예 1의 공중합체에 대한 UV-Vis 흡수 스펙트럼을 나타낸 것이다.구체적으로, 실시예 1 내지 3, 및 비교예 1의 공중합체를 클로로벤젠에 용해하여 용액을 제조하고, 상기 용액을 유리 기재 상에 스핀코팅 법으로 코팅하여 공중합체 박막을 각각 제조하였다. 이와 같이 제조된 공중합체 박막을 이용하여 UV-Vis 흡수 스펙트럼을 분석하였다.도 4에 따르면, 공중합체 박막의 흡수 피크는 650 내지 675nm의 범위에서 나타나는 것을 확인할 수 있었다. 이와 같은 범위는 일반적인 도너-억셉터 공중합체계의 흡수 범위에 해당되는 것이다. 또한, 실시예 1 내지 3, 및 비교예 1의 공중합체로 제조한 박막의 흡수 구역은 세 부분으로 나타나는 것을 확인할 수 있었다. 국부적인 π-π* 전자전이로 인한 400 내지 500nm 범위의 높은 에너지 구역과 500 내지 675nm 범위에 존재하는 두 부분의 낮은 에너지 구역이 나타난 것을 확인할 수 있었다.실시예 1 내지 3의 공중합체는 유사한 분자구조를 가지고 있으나, 흡수 프로파일은 서로 상이한 것을 알 수 있었다. 벤젠 말단기(benzene end-group functionalization)가 실시예 1 내지 3 공중합체의 집합체(aggregation) 형성을 촉진 시켜 최대 흡수 영역의 흡광도를 감소 시킨 것으로 판단된다.또한, 실시예 1 내지 3의 공중합체로 제조된 박막에서 강한 흡수 피크 인텐시티와 상대적 위치는 벤젠 말단기 함유량을 변화시킴으로써 효과적으로 조정될 수 있는 것으로 판단된다. 공중합체에 포함되는 벤젠 말단기의 함량은 소량이지만, 벤젠 말단기 함량 증가에 따라 흡수 스펙트럼의 강도가 증가하는 것을 알 수 있다. 이는 실시예 1 내지 3의 공중합체의 집합체의 형태의 차이에 따른 것으로 판단된다.도 5는 시험예 1에서 사용된 실시예 1 내지 3에 따라 제조된 공중합체를 포함하는 샘플 1 내지 3의 흡광계수 분석 결과에 관한 것이다. 도 5에 따르면, 실시예 1의 공중합체와 PC70BM 이 혼합된 필름(샘플 1)의 광학계수가 실시예 2의 공중합체와 PC70BM이 혼합된 필름(샘플 2) 및 실시예 3의 공중합체와 PC70BM이 혼합된 필름(샘플 3)의 흡광계수보다 1.1배 더 높다. 즉, 벤젠 말단기 함량이 증가할수록 공중합체의 흡광계수가 감소하는 것을 의미한다. 예를 들어, 샘플 2 및 샘플 3은 샘플 1에 비해 525 내지 650nm 범위의 파장 이상에서, 흡광계수가 낮아진다. 이러한 특성이 나타나는 것은 샘플 2 및 샘플 3의 집합체가 흡광계수를 감소시키기 때문인 것으로 판단된다.따라서, 벤젠 말단기를 포함하며, 벤젠 말단기의 함량이 지나치게 높은 것보다 적당량 포함된 공중합체일수록 PC70BM의 혼화성이 높은 것을 알 수 있었다. 그러므로, 실시예 1의 공중합체를 유기 활성층으로 포함하는 유기태양전지의 효율이 가장 우수할 것으로 판단된다.시험예 4: 순환 전압 전류 분석도 6은 실시예 1 내지 3, 및 비교예 1의 공중합체의 순환 전압 전류 분석에 대한 결과를 나타낸 것이다. 상기 순환 전압 전류 분석은 CHCl3에 용해된 실시예 1 내지 3, 및 비교예 1의 공중합체 용액의 HOMO 에너지 준위에서 벤젠 말단 작용 단위(benzene end-group functionalized unit)의 효과를 확인하는 것이다.실시예 1 내지 3, 및 비교예 1의 공중합체 용액의 HOMO 에너지 준위는 ferrocene/ ferrocenium(Fc/Fc+) redox couple(4.80eV 진공레벨 이하)을 external 기준으로 사용함으로써 측정되었다.도 6에 따르면, 온셋 산화 퍼텐셜이 각각 실시예 1의 공중합체 용액이 +1.0723V, 실시예 2의 공중합체 용액이 +1.08846V, 실시예 3의 공중합체 용액이 +0.9027V, 비교예 1의 공중합체 용액이 +1.0956V으로 나타났다. 이와 같은 결과는 실시예 1 내지 3, 및 비교예 1의 HOMO 에너지 준위의 추정치를 각각 -5.55, -5.53, -5.54 및 -5.36eV로 제공할 수 있다. 또한, LUMO 에너지 준위는 실시예 1 내지 3, 및 비교예 1의 공중합체 용액이 각각 -3.66, -3.68, -3.68 및 -3.50eV인 것을 알 수 있었다. 이에 따라, HOMO 및 LUMO 에너지 준위가 사실상 거의 동일하며, 벤젠 말단 작용 단위(benzene end-group functionalized unit)의 증가가 HOMO 및 LUMO 에너지 준위에 거의 영향을 주지 않는 것으로 판단된다.하기 표 3은 실시예 1 내지 3, 및 비교예 1에 따라 제조된 공중합체 용액의 HOMO 및 LUMO 에너지 준위의 값을 정리하여 나타낸 것이다.구분HOMO(eV)LUMO(eV)실시예1-5.53-3.68실시예2-5.54-3.68실시예3-5.36-3.50비교예1-5.55-3.66시험예 5: 광발광 ��칭(photoluminescence(PL) quenching)특성 분석도너-억셉터 계면에서 엑시톤 수확 효율(exciton harvesting efficiency)을 평가하기 위하여, 공중합체의 광발광 ��칭 분석은 Jasco FP-6500 spectrometer를 사용하여 수행하고, 그 결과를 도 7에 나타내었다. PL ��칭이 더 많이 발생할수록 전하전달이 더욱 잘된다는 것을 의미한다.구체적으로, 실시예 1의 공중합체와 PC70BM 이 혼합된 필름(샘플 1), 실시예 2의 공중합체와 PC70BM이 혼합된 필름(샘플 2), 실시예 3의 공중합체와 PC70BM이 혼합된 필름(샘플 3) 및 비교예 1의 공중합체와 PC70BM이 혼합된 필름(비교샘플 1)를 사용하여 분석을 수행하였다.도너-억셉터 이종 계면에서 빛에 의해 유발된 전하 이동으로 인해, 공중합체의 PL은 PC70BM 억셉터의 존재 하에 효과적으로 ��칭될 수 있다. 도 7에 따르면, 샘플 1, 샘플 2 및 샘플 3의 PL 스펙트럼은 590nm의 여기(excitation)이상인 650 내지 725nm의 범위에서 나타나며, 최고 피크는 675 내지 680nm에서 나타나는 것을 확인할 수 있었다, 따라서, 샘플 1의 ��칭 효과가 비교샘플 1의 �봬� 효과에 비해 보다 높은 것을 확인할 수 있다. 이와 같은 결과는 샘플 1의 엑시톤이 공중합체와 PC70BM의 이종 계면에서 효과적으로 전하가 확산 및 해리되기 때문이다.또한, 본 발명의 실시예 1 내지 3의 공중합체를 포함하는 샘플은 샘플 1003e# 샘플 2003e# 샘플 3의 순서로 ��칭 효과가 낮아지는 것으로 나타났다.이러한 특성이 나타나는 것은 샘플 1에서 공중합체에 포함된 벤젠 말단기가 실시예 1의 공중합체와 PC70BM 간의 도메인의 형성을 촉진시켜 큰 계면을 포함하기 때문에, 계면에서 효과적인 엑시톤 해리 및 전하 분리가 일어나기 때문인 것으로 판단된다. 또한, 샘플 2 및 샘플 3에서 ��칭 효과가 샘플 1의 PL ��칭 효과에 비해 낮은 것은 벤젠-벤젠 상호작용이 벤젠-PC70BM의 상호작용보다 더 강하기 때문인 것으로 판단된다.따라서, 비교예 1의 공중합체 보다 실시예 1 내지 3의 공중합체를 포함하는 유기 활성층을 포함하는 유기태양전지의 광전 변환 효율이 더 높을 것으로 추측되며, 특히, 실시예 1의 공중합체를 포함하는 유기 활성층을 이용한 유기태양전지의 광전 변환 효율이 가장 높을 것으로 판단된다.시험예 6: 광전기 특성 분석도 8은 소자실시예 1 내지 3, 및 소자비교예 1에 따라 제조된 유기태양전지의 100mW/cm2의 AM 1.5G illumination 이하에서 전류 전압 분석 결과를 나타낸 것이고, 이에 따른 소자실시예 1 내지 3, 및 소자비교예 1에 따라 제조된 유기태양전지의 개방 전압(VOC), 단락 전류(JSC), 충전계수(FF) 및 광전 변환 효율(PCE) 정리하여 아래의 표 4에 나타내었다.구분JSC(mA/cm2)VOC(V)FF(%)PCE(%)소자실시예19.90.9750.44.9소자실시예29.50.9248.54.3소자실시예36.50.9648.03.0소자비교예15.20.5836.81.1도 8 및 표 4를 참조하면, 소자실시예 1 내지 3의 유기태양전지의 개방전압은 거의 유사한 수준인 것을 알 수 있었다. 또한, 단락 전류의 값 및 광전 변환 효율은 벤젠 말단기의 함량이 높은 공중합체를 포함하는 유기태양전지일수록 오히려 감소하는 것을 확인할 수 있었다. 즉, 벤젠 말단기의 함량이 가장 적은 소자실시예 1의 광전 변환 효율의 값이 가장 높게 나타났다. 이는 실시예 1의 공중합체와 PC70BM 사이의 혼화성이 가장 높고, 모폴로지가 균일하게 형성되어 표면적이 가장 넓기 때문인 것으로 판단된다.또한, 소자실시예 2 및 3의 유기태양전지는 소자실시예 1에 비해 상대적으로 낮은 광전 변환 효율의 값이 나타나는데, 이는 벤젠-벤젠 상호작용이 벤젠- PC70BM의 상호작용보다 크기 때문인 것으로 판단된다. 그러므로, 벤젠 말단기가 포함되면서, 적절한 양으로 포함되어야 한다는 것을 알 수 있었다.이에 반해, 소자비교예 1의 유기태양전지는 소자실시예 1 내지 3의 유기태양전지에 비해 광전 변환 효율이 현저히 떨어지는 것을 확인할 수 있었다. 이는 공중합체에 벤젠 말단기가 전혀 포함되어 있지 않아 PC70BM과의 혼화성이 떨어져 모폴로지가 잘 형성되지 않아 계면의 면적이 상대적으로 작게 형성되었기 때문인 것으로 판단된다.이상, 본 발명의 바람직한 실시예를 들어 상세하게 설명하였으나, 본 발명은 상기 실시예에 한정되지 않으며, 본 발명의 기술적 사상의 범위 내에서 당 분야에 통상의 지식을 가진 자에 의하여 여러 가지 변형이 가능하다.